(57)【要約】【課題】促進輸送型ガス分離膜モジュールユニットを耐久性良く運転する。【解決手段】供給された被分離ガス２０を特定成分の透過ガス２２と透過ガス以外の残余ガス２４とに分離して排出する促進輸送型のガス分離膜モジュール１０を、３基以上直列に接続して備えてなるガス分離膜モジュールユニット１において、定期又は不定期に、ガス分離膜モジュールユニットの端部に位置するガス分離膜モジュールを取り外して、その端部と反対側の端部に配置する。【選択図】図１Ａ
2014161744.tif 000002
【特許請求の範囲】
【請求項１】
供給された被分離ガスを特定成分の透過ガスと該透過ガス以外の残余ガスとに分離して排出する促進輸送型のガス分離膜モジュールを、３基以上直列に接続して備えてなる多段式ガス分離膜モジュールの運転方法であって、
定期又は不定期に、端部に位置する前記ガス分離膜モジュールを取り外して、前記端部と反対側の端部に配置することを特徴とする多段式ガス分離膜モジュールの運転方法。
【請求項２】
前記ガス分離膜モジュールを取り外す側の端部が前記被分離ガス供給側の端部であることを特徴とする請求項１記載の多段式ガス分離膜モジュールの運転方法。
【請求項３】
前記端部が前記残余ガス及び前記透過ガス排出側の端部であることを特徴とする請求項１記載の多段式ガス分離膜モジュールの運転方法。
【請求項４】
前記多段式ガス分離膜モジュールが、前記直列に接続された３基以上のガス分離膜モジュール全てを収納してなる収納部を有することを特徴とする請求項１〜３いずれか一項記載の多段式ガス分離膜モジュールの運転方法。
【請求項５】
前記ガス分離膜モジュールがスパイラル型膜モジュールであることを特徴とする請求項１〜４いずれか一項記載の多段式ガス分離膜モジュールの運転方法。
【請求項６】
前記透過ガスが二酸化炭素であることを特徴とする請求項１〜５いずれか一項記載の多段式ガス分離膜モジュールの運転方法。
【請求項７】
前記被分離ガスの温度が１００℃以上であることを特徴とする請求項１〜６いずれか一項記載多段式ガス分離膜モジュールの運転方法。
【発明の詳細な説明】
【技術分野】
【０００１】
本発明は、被分離ガス中の特定成分を、促進輸送膜を用いて選択的に分離するガス分離膜モジュールユニットの運転方法に関する。
【背景技術】
【０００２】
近年、被分離ガス中のCO2等の酸性ガスを選択的に分離する技術の開発が進んでいる。例えば、CO2ガスを選択的に透過するCO2ガス分離膜によって、被分離ガスからCO2ガスを分離するガス分離膜モジュールが開発されている。
【０００３】
ガス分離膜は促進輸送膜と溶解拡散膜に大別される。促進輸送膜は、被分離ガス中の１つあるいは複数の特定成分と選択的に、かつ、可逆的に反応して輸送する物質（キャリア）を膜中に含有し、このキャリアを利用して特定成分を膜の反対側に輸送分離するものであり、また、溶解拡散膜は、膜に対する酸性ガスと分離対象物質の溶解性、および膜中の拡散性の差を利用して分離を行うものである。
【０００４】
促進輸送膜を利用したガス分離膜モジュールは、優れた分離特性を有することで注目されている。促進輸送膜を利用したガス分離膜モジュールは、圧力容器に、複数基（3基以上）のガス分離膜モジュールを直列に接続して充填した分離膜モジュールユニットを構成し、更にその分離膜モジュールユニットを複数連結させて、高い分離性能及び処理能力を有するガス分離装置を実現している。
【０００５】
しかしながら、ガス分離膜モジュールは、その使用に伴い劣化し、分離性能及び処理能力が低下する。劣化したガス分離膜モジュールを新しいものと交換することにより、分離性能及び処理能力を維持することは容易であるが、膜劣化を抑制する工夫や、運転方法を工夫して、できるだけ長い期間ガス分離膜モジュールを新しいものと交換をせずに、分離性能及び処理能力を維持可能とする、すなわち、モジュールユニットの耐久性を向上させることが低コストな分離ができ好ましい。
【０００６】
特許文献１には、パーフルオロ化合物ガスを効率よく分離回収する促進輸送膜を用いたガス分離プロセスの運転方法が開示されている。特許文献１には、供給するガスに高い圧力をかけて分離膜内外の圧力差を大きくすることでガスを分離膜の内側から外側は透過させて非透過ガス中のパーフルオロ化合物ガスを効率よく分離することが記載されており、かかる方法によれば、モジュールユニットの分離性能及び処理能力を高めることで、直列に接続させるガス分離モジュールの数を低減させることが可能である。
【０００７】
特許文献１の方法では、分離膜内外の圧力差を大きくすることにより効率の良い分離を実現しているが、分離膜内外の圧力差が大きいと膜劣化しやすいことが知られている。従って、モジュールユニットの耐久性の向上には、膜劣化を抑制可能とする工夫、あるいは、新しいモジュールとの交換頻度の低減に向けた工夫が更に必要である。しかしながら、このような工夫については、特許文献１にも、促進輸送型ガス分離モジュールに関するその他の公知文献にも記載がない。
【０００８】
一方、分離膜モジュールは、海水の淡水化や各種製造プロセス用水を得る方法等の気体分離以外の用途にも利用されており、液体分離においては、モジュールユニットの耐久性を向上させる運転方法等が検討されている。
【０００９】
特許文献２には、工業用水や水道水を浄水するスパイラル型膜分離モジュールが２段以上並列に配置された多段式分離膜モジュールの運転方法において、被処理水の流れ方向を、定期又は不定期に反対方向へ変更することにより、原水スペーサーに蓄積した濁質を効率よく除去して、モジュールユニットの耐久性を向上させることが記載されている。
【００１０】
また、特許文献３には、圧力容器に直列に接続されて充填された逆浸透型液体分離膜モジュールは、圧力容器の供給水側の端部に充填されたモジュールの劣化が最も速いと考えられてきたため、従来、一定期間ごとに供給水側の端部のモジュールを廃棄し、新品の分離膜モジュールを透過水側から追加するモジュール運転方法を採用してきたこと、また、膜の種類によっては必ずしもその方法では耐久性のよい運転ができないことが記載されている。
【００１１】
特許文献３では、溶存酸素により酸化劣化を起こす逆浸透膜を分離膜に用いた逆浸透膜モジュールが直列に接続配置された多段式分離膜モジュールにおいて、供給水側より透過水側のモジュールほど酸化劣化しやすいことを見出し、劣化したモジュール交換に当たり、透過水側に充填されている使用済分離膜モジュールを取り外し、供給水側に新品の逆浸透膜モジュールを接続充填することにより、モジュールユニットの耐久性を向上させることが記載されている。
【先行技術文献】
【特許文献】
【００１２】
【特許文献１】特開２００２−３６３１１４号公報
【特許文献２】特開２００４−２６１７２４号公報
【特許文献３】特開平６−１１４２３９号公報
【発明の概要】
【発明が解決しようとする課題】
【００１３】
促進輸送型のガス分離膜モジュールにおいても、特許文献２又は特許文献３に記載の運転方法が適用可能であればよいが、液体分離の特許文献２や特許文献３と促進輸送型のガス分離膜モジュールとでは分離のメカニズムの全く異なり、特許文献２のような、いわゆる逆洗による膜洗浄は不適であるし、特許文献３の運転方法、及び、従来のモジュール交換方法を促進輸送型のガス分離膜モジュールにそのまま適用できるかどうかは不明である。
【００１４】
本発明は上記事情に鑑みてなされたものであり、促進輸送膜を用いたガス分離膜モジュールユニットにおいて、耐久性の優れる運転方法を提供することを目的とするものである。
【課題を解決するための手段】
【００１５】
本発明のガス分離膜モジュールユニットの運転方法は、供給された被分離ガスを特定成分の透過ガスと該透過ガス以外の残余ガスとに分離して排出する促進輸送型のガス分離膜モジュールを、３基以上直列に接続して備えてなるガス分離膜モジュールユニットの運転方法であって、
定期又は不定期に、ガス分離膜モジュールユニットの端部に位置するガス分離膜モジュールを取り外して、その端部と反対側の端部に配置することを特徴としている。
【００１６】
ガス分離膜モジュールを取り外す側の端部は、被分離ガス供給側の端部であっても、残余ガス及び透過ガス排出側の端部であってもよいが、供給側の端部であることが好ましい。
【００１７】
ガス分離膜モジュールユニットの好適な態様としては、直列に接続された３基以上のガス分離膜モジュール全てを収納してなる収納部を有する態様が挙げられる。かかる収納部は圧力容器であることが好ましい。
【００１８】
本発明のガス分離膜モジュールユニットの運転方法は、ガス分離膜モジュールがスパイラル型膜モジュールである場合、また、透過ガスとして二酸化炭素を分離するガス分離膜モジュールである場合に好適に適用することができる。
【００１９】
また、本発明のガス分離膜モジュールユニットの運転方法は、被分離ガスの温度が１００℃以上である場合にも好適である。
【発明の効果】
【００２０】
本発明のガス分離膜モジュールユニットの運転方法は、促進輸送型のガス分離膜モジュールが直列に接続されたガス分離膜モジュールユニットにおいて、定期又は不定期に、端部に位置するガス分離膜モジュールを取り外して、反対側の端部に配置する。かかる運転方法によれば、使用による膜劣化の少ないモジュールを有効に利用することができるため、モジュールユニットの耐久性を向上させることができる。
【図面の簡単な説明】
【００２１】
【図１Ａ】本発明にかかる一実施形態のガス分離膜モジュールユニットの運転方法の概略を示す断面模式図（その１）
【図１Ｂ】本発明にかかる一実施形態のガス分離膜モジュールユニットの運転方法の概略を示す断面模式図（その２）
【図１Ｃ】本発明にかかる一実施形態のガス分離膜モジュールユニットの運転方法の概略を示す断面模式図（その３）
【図２Ａ】本発明にかかる一実施形態のガス分離膜モジュールユニットの運転方法の概略を示す断面模式図（その１）
【図２Ｂ】本発明にかかるその他の実施形態のガス分離膜モジュールユニットの運転方法の概略を示す断面模式図（その２）
【図２Ｃ】本発明にかかるその他の実施形態のガス分離膜モジュールユニットの運転方法の概略を示す断面模式図（その３）
【図３】本発明のガス分離膜モジュールユニットの運転方法に好適なスパイラル型ガス分離膜モジュールの構成の一例を示す斜視図
【図４】透過ガス集合管に積層体が巻回された円筒状巻回体の一部を示す断面斜視図（図３Ａ−Ａ’断面）
【図５】透過ガス集合管に積層体を巻き付ける前の状態を示す概略模式図
【発明を実施するための形態】
【００２２】
＜ガス分離膜モジュールユニットの運転方法＞
図面を参照して、本発明のガス分離膜モジュールユニットの運転方法について説明する。図１Ａ〜図１Ｃは、第1のガス分離膜モジュールユニットの運転方法の一例を示した断面模式図であり、また図２A〜図２Cは第２のガス分離膜モジュールユニットの運転方法の一例を示した断面模式図である。本明細書の図面において、視認しやすくするため、各部の縮尺は適宜変更して示してある。
【００２３】
本実施形態に係るガス分離膜モジュールユニット１は、図１Ａ〜図１Ｃ及び図２Ａ〜図２Ｃに示すように、３基以上のガス分離膜モジュール１０（１０ａ〜１０ｅ）と、これらのガス分離膜モジュール１０が直列に接続されて装填される圧力容器２０２とを備えている。本実施形態では、５基のガス分離膜モジュール１０a〜１０eが圧力容器２０２内に直列に接続されて装填されてなる態様を例に説明する。
【００２４】
まず、ガス分離膜モジュールユニット１の構成について、図１Ａを参照して説明する。ガス分離膜モジュール１０は、供給された被分離ガス２０を特定成分の透過ガス２２と透過ガス以外の残余ガス２４とに分離して排出する促進輸送型のガス分離膜モジュールである。ガス分離膜モジュール１０は、分離膜として促進輸送膜を用いたものであれば特に制限されず、被分離ガス２０や透過ガス２２についてもその種類に制限はない。
【００２５】
ガス分離膜モジュール１０の種類には特に制限はなく、平膜型，スパイラル型，プリーツ型等の公知の形状のモジュールを用いることができるが、スパイラル型が特に好ましい。スパイラル型モジュールは、有孔の中空状中心管に、促進輸送型のガス分離膜を備えた構造体がらせん状に巻かれて収納されてなる構成を有しており、膜面積/モジュール体積比率、耐圧性、生産性の点で好適である。以下、スパイラル型のガス分離膜モジュールを用いた場合を例に説明する。
【００２６】
各ガス分離膜モジュール１０は、被分離ガス２０が供給される側のテレスコープ防止板１８（１８Ａ，１８Ｂ）の外周面と圧力容器２０２の内壁との間をシール材２０４により封止された状態で、圧力容器２０２内に装填されている。
【００２７】
圧力容器２０２には、被分離ガス２０が供給される側の端部に、被分離ガス２０の供給口２０６Ａが設けられた供給側容器端板２０６が嵌め込まれている。また、圧力容器２０２には、分離された透過ガス２２が排出される側の端部に、透過ガス２２が排出される透過ガス排出口２０８Ａ及び残余ガス２４が排出される残余ガス排出口２０８Ｂが設けられた排出側容器端板２０８が嵌め込まれている。
【００２８】
ガス分離膜モジュールユニット１では、被分離ガス２０が、供給側容器端板２０６に設けた供給口２０６Ａを通じて圧力容器２０２内へ流入されると共に、被分離ガス供給側の端部に位置するガス分離膜モジュール１０ａへ供給される。そして、各ガス分離膜モジュール１０ａ〜１０ｅにより、被分離ガス２０から透過ガス２２を分離した後、排出側容器端板２０８に設けた透過ガス排出口２０８Ａを通じて分離された透過ガス２２が排出され、残余ガス排出口２０８Ｂを通じて残余ガス２４が排出される。ここで、透過ガス排出口２０８Ａ及び残余ガス排出口２０８Ｂは、供給口２０６Ａのある供給側の端部の反対側の端部に設けられている。
【００２９】
テレスコープ防止板１８は、個々のガス分離膜モジュール１０におけるガス供給側の開口率に対するガス排出側の開口率の割合が、ガス供給側に近いモジュールほど大きくなっていることが好ましい。かかる態様とすることにより、ガス供給側よりも、ガス排出側に接続されるガス分離膜モジュール１０のガス排出側の背圧が高くなり、ガス排出側に行くにつれ、被分離ガスの供給圧が低下した状態でも、ガス分離膜モジュール１０の外周側領域に、被分離ガスが流通し易い状態を作り出せ、ガスの分離に寄与させることができる。
【００３０】
「背景技術」の項において述べたように、膜分離モジュールユニットにおけるモジュールの劣化しやすさは、分離膜の構成や分離対象等により異なり、圧力容器に直列に接続されて複数の膜分離モジュールが充填された膜分離モジュールユニットでは、被分離対象の供給側が劣化しやすいものもあれば排出側が劣化しやすいものもある。
【００３１】
本実施形態のガス分離膜モジュール１０は、促進輸送膜を分離膜として備えた促進輸送型のガス分離膜モジュールであるが、これまでに促進輸送膜を用いた場合のモジュール劣化の特性について検討された報告はない。本発明者らは、促進輸送型ガス分離膜モジュールユニットにおいて各モジュールの劣化しやすさ及びその速度等の評価を実施し、促進輸送型ガス分離膜モジュールユニットを耐久性良く運転する方法について検討を行った。
【００３２】
その結果、促進輸送膜は、ガス供給側のガス分離膜モジュールほど劣化しやすく、最もガス供給側のモジュールが極端に劣化しやすいことが確認された。
【００３３】
促進輸送膜は、被分離ガス中の１つあるいは複数の特定成分と選択的に、かつ、可逆的に反応して輸送する物質（キャリア）を利用する分離膜であり、通常の溶解拡散機構に加え、特定成分とキャリアが反応してその生成物の形で膜内を輸送されるので透過が促進されるという特徴がある。
【００３４】
分離膜中のキャリアは、被分離ガス中の特定成分とのみ反応して膜中に特定成分のガスを取り込み、一方、低分圧側（透過側）の気体相（図１Ａにおいてはガス分離膜モジュール１０内の透過ガス２２が通過する相）との界面ではその逆反応により特定成分が脱離（拡散）されてキャリアが再生されるため、被分離ガス中の特定成分がキャリアにより輸送される形で透過ガスとして分離され、透過側で再生されたキャリアは再び被分離ガス中の特定成分との反応に利用される。通常、特定成分とキャリアとの反応を伴う透過は、溶解拡散による透過、すなわち、特定成分以外のガス成分の透過に比べて格段に速いため、極めて高い選択性を示す分離機能を有している。
【００３５】
本発明者らは、この高い選択性、及び、キャリアが再生していく分離メカニズムに基づき、促進輸送型のガス分離膜モジュールユニットは、定期又は不定期に、ガス分離膜モジュールユニットの端部に位置するガス分離膜モジュールを取り外して、廃棄せずに、その端部と反対側の端部に配置することで、耐久性良く運転可能である事を見出した。
【００３６】
ここで、ガス分離膜モジュールを取り外す側の端部は、被分離ガス供給側の端部であっても、残余ガス及び透過ガス排出側の端部であってもよいが、供給側の端部であることが好ましい。図１Ａ〜図１Ｃは、ガス分離膜モジュールを取り外す側の端部が、被分離ガス供給側の端部である場合の運転方法を示した断面模式図、図２A〜図２Cは、残余ガス及び透過ガス排出側の端部である場合の運転方法を示した断面模式図である。
【００３７】
図１，図２において、最初のモジュール配置を示すＡ図では、いずれも、圧力容器２０２内において、被分離ガス２０の供給側にはガス分離膜モジュール１０ａが配置され、供給側から順にガス分離膜モジュール１０ａ，１０ｂ，１０ｃ，１０ｄ，１０ｅと直列に接続されているが、所定の期間経過後の第１回目の運転後の態様を示すＢ図では、図１では最も供給側のガス分離膜モジュール１０ａを取り外して、残余ガス２４及び透過ガス２２の排出側の端部に配置するように、取り外したガス分離膜モジュール１０ａを、Ａ図において最も排出側にあったガス分離膜モジュール１０ｅに直列に接続して圧力容器２０２内に収容するのに対し、図２では、最も排出側のガス分離膜モジュール１０ｅを取り外して、取り外したガス分離膜モジュール１０ｅを被分離ガス２０の供給側の端部に配置するように、Ａ図において最も供給側にあったガス分離膜モジュール１０ａに直列に接続して圧力容器２０２内に収容する。
【００３８】
更に、所定の期間経過後、第２回目の運転後の態様を示すＣ図では、第１回目と同様に、図１では、最も供給側のガス分離膜モジュール１０ｂを取り外して、Ｂ図において最も排出側にあったガス分離膜モジュール１０aに直列に接続して圧力容器２０２内に収容し、図２では、最も排出側のガス分離膜モジュール１０ｄを取り外して、Ｂ図において最も供給側にあったガス分離膜モジュール１０ｅに直列に接続して圧力容器２０２内に収容する。更に第２回目以降においても同様のモジュールの移動を繰り返し、ＣＯ２/Ｈ２選択性が６０を維持不可能となるまで繰り返すことができる（ＣＯ２/Ｈ２選択性の評価法については後記実施例を参照）。
【００３９】
促進輸送型ガス分離膜モジュールユニット１においては、その分離メカニズムから、その他の気体分離膜や液体分離膜に比して膜劣化の速度が遅く、更に、供給側に近い側の分離膜モジュールにより分離処理される比率が非常に高いため、排出側に近い分離膜モジュールの分離への寄与は、上記その他の分離膜を用いた場合に比して非常に少ない。そのため、ガス分離膜モジュールユニットの性能が、所定の期間の使用により所望とするガス分離性能の満足しなくなる前に、ガス分離膜モジュールユニット１において、最も分離処理の寄与率の高い、最も供給側に近い端部に配置されたガス分離膜モジュール（Ａ図１０ａ）を廃棄することなく、該端部に配置されるガス分離膜モジュールとして、相対的に分離処理の寄与率の低いガス分離膜モジュール（図１Ａのガス分離膜モジュール１０ｂ，図２Ａのガス分離膜モジュール１０ｅ）に換えることで分離性能を維持できる。
【００４０】
分離性能の低下の要因は、促進輸送分離膜のキャリアの再生ロス（流出）、また、被分離ガスの温度や水蒸気含有量等に起因する分離膜の湿熱劣化等の内因的な要因と、不純物付着（目詰まり）などによる外因的な要因が考えられる。
【００４１】
圧力容器２０２内に直列接続されて装填されてなる複数のガス分離膜モジュールは、作業効率及び容易性の点から、ガス供給側及びガス排出側の最端部に配置されたモジュールのみの配置を換えることが好ましい。従って、本発明では、供給された被分離ガス２０を特定成分の透過ガス２２と該透過ガス以外の残余ガス２４とに分離して排出する促進輸送型のガス分離膜モジュール１０を、３基以上直列に接続して備えてなるガス分離膜モジュールユニット１の運転方法において、定期又は不定期に、ガス分離膜モジュールユニット１の端部に位置するガス分離膜モジュール１０ａ又は１０ｅを取り外して、その端部と反対側の端部に配置する。
【００４２】
この運転方法の実施は、所望とする分離性能を維持できる範囲内であれば、定期的に行ってもよいし、不定期に行ってもよい。本発明の促進輸送型ガス分離膜モジュールユニットの運転方法は、回数を重ねるにつれて劣化の度合いの高いモジュールの数が増えていくことになるので、分離性能の低下速度も回数を重ねるにつれて速くなる可能性が高い。
【００４３】
所望とする分離性能は特に限定されず、その目的により決定される分離性能とすればよい。ガス分離の目的としては種々あり、その分離対象となる特定成分のガス（透過ガス２２）は、例えば、二酸化炭素、一酸化炭素、硫化水素、硫化カルボニル、硫黄酸化物（ＳＯx）、および窒素酸化物（ＮＯx）、塩化水素等のハロゲン化水素等の酸性ガスや、酸素、オレフィンガス等が挙げられる。特に酸性ガスは、地球環境や人体への悪影響の懸念から低コストで効率の良い分離が望まれている。
【００４４】
本発明の促進輸送型ガス分離膜モジュールユニットの運転方法によれば、作業効率良く容易にガス分離膜モジュールユニットを耐久性良く使用することができるので、低コストで効率の良いガス分離を実施することができる。
【００４５】
以下に、ガス分離膜モジュールユニット１に装填されるガス分離膜モジュール１０の態様について、二酸化炭素（炭酸ガス）等の酸性ガスを分離対象（特定成分）とした場合に好適な態様を例に説明する。
【００４６】
「促進輸送型分離膜モジュール」
図３は促進輸送型の酸性ガス分離用ガス分離膜モジュール（以下、酸性ガス分離用モジュールと記す）の一実施の形態を示す一部切欠き概略構成図である。図３に示すように、酸性ガス分離用モジュール１０は、その基本構造として、透過ガス集合管１２の周りに、積層体１４を単数あるいは複数が巻き付けられた状態で積層体１４の最外周が被覆層１６で覆われ、これらユニットの両端にそれぞれテレスコープ防止板１８が取り付けられて構成される。このような構成の酸性ガス分離用モジュール１０は、その一端部１０Ａ側から積層体１４に酸性ガスを含む被分離ガス２０が供給されると、後述する積層体１４の構成により、被分離ガス２０を酸性ガス２２と残余のガス２４に分離して他端部１０Ｂ側に別々に排出するものである。
【００４７】
透過ガス集合管１２は、その管壁に複数の貫通孔１２Ａが形成された円筒状の管である。透過ガス集合管１２の管一端部側（一端部１０Ａ側）は閉じられており、管他端部側（他端部１０Ｂ側）は開口し積層体１４を透過して貫通孔１２Ａから集合した炭酸ガス等の酸性ガス２２が排出される排出口２６となっている。
【００４８】
貫通孔１２Ａの形状は特に限定されないが、１〜２０ｍｍφの円形の穴が開いていることが好ましい。また、貫通孔１２Ａは、透過ガス集合管１２表面に対して均一に配置されることが好ましい。
【００４９】
被覆層１６は、酸性ガス分離用モジュール１０内を通過する被分離ガス２０を遮断しうる遮断材料で形成されている。この遮断材料はさらに耐熱湿性を有していることが好ましい。ここで、耐熱湿性のうちの「耐熱性」とは、８０℃以上の耐熱性を有していることを意味する。具体的に、８０℃以上の耐熱性とは、８０℃以上の温度条件下に２時間保存した後も保存前の形態が維持され、熱収縮あるいは熱溶融による目視で確認しうるカールが生じないことを意味する。また、耐熱湿性のうちの「耐湿性」とは、４０℃８０％ＲＨの条件下に２時間保存した後も保存前の形態が維持され、熱収縮あるいは熱溶融による目視で確認しうるカールが生じないことを意味する。
【００５０】
テレスコープ防止板１８は、外周環状部１８Ａと内周環状部１８Ｂと放射状スポーク部１８Ｃとを有しており、それぞれ耐熱湿性の材料で形成されていることが好ましい。
【００５１】
積層体１４は、二つ折りした酸性ガス分離膜３２の内側に供給ガス流路用部材３０が挟み込まれ、これらの径方向内側において酸性ガス分離膜３２が透過ガス流路用部材３６に、これらに浸透した封止部３４を介して接着封止されて構成される。
【００５２】
積層体１４を透過ガス集合管１２に巻き付ける枚数は、特に限定されず、単数でも複数でもよいが、枚数（積層数）を増やすことで、酸性ガス分離層３２Ａの膜面積を向上させることができる。これにより、１本のモジュールで酸性ガス２２を分離できる量を向上させることができる。また、膜面積を向上させるには、積層体１４の長さをより長くしてもよい。
【００５３】
また、積層体１４の枚数が複数の場合、５０枚以下が好ましく、４５枚以下がより好ましく、４０枚以下がさらにより好ましい。これらの枚数以下であると、積層体１４を巻き付けることが容易となり、加工適性が向上する。
【００５４】
積層体１４の幅は、特に限定されないが、５０ｍｍ以上１３０００ｍｍ以下であることが好ましく、より好ましくは６０ｍｍ以上１２０００ｍｍ以下、さらには７０ｍｍ以上１００００ｍｍ以下であることが好ましい。さらに、積層体１４の幅は、実用的な観点から、２００ｍｍ以上２０００ｍｍ以下であることが好ましい。各下限値以上とすることで、樹脂の塗布（封止）があっても、有効な酸性ガス分離層３２Ａの膜面積を確保することができる。また、各上限値以下とすることで、巻き芯の水平性を保ち、巻きずれの発生を抑制することができる。
【００５５】
図４は透過ガス集合管に積層体が巻回された円筒状巻回体の一部を示す断面斜視図であり、円筒状巻回体の幅方向全域を、中央部を短縮して模式的に示した図である。図４に示すように、積層体１４同士は、酸性ガス分離膜３２に浸透した封止部４０を介して接着され、透過ガス集合管１２の周りに積み重なっている。積層体１４は、具体的に、透過ガス集合管１２側から順に、透過ガス流路用部材３６、酸性ガス分離膜３２、供給ガス流路用部材３０、酸性ガス分離膜３２を積層している。
【００５６】
酸性ガス分離膜３２は、平均孔径０．５μｍ以下の多孔質支持体３２Ｂとこの多孔質支持体３２Ｂ上に設けられた吸水性ポリマーおよび被分離ガス２０中の酸性ガスと反応する酸性ガスキャリアを含む酸性ガス分離層３２Ａとからなる。
【００５７】
上記積層構造により、酸性ガス２２を含む被分離ガス２０は、供給ガス流路用部材３０の端部から供給され、被覆層１６により区画された酸性ガス分離膜３２を透過して分離された酸性ガス２２が、透過ガス流路用部材３６および貫通孔１２Ａを介して透過ガス集合管１２に集積され、この透過ガス集合管１２に接続された排出口２６より回収される。また、供給ガス流路用部材３０の空隙等を通過した、酸性ガス２２が分離された残余ガス２４は、酸性ガス分離用モジュール１０において、排出口２６が設けられた側の供給ガス流路用部材３０や酸性ガス分離膜３２の端部より排出される。
【００５８】
図５は透過ガス集合管に積層体を巻き付ける前の状態を示す図であり、封止部３４と封止部４０の形成領域の一実施形態を表した図である。図５に示すように、封止部４０は、透過ガス流路用部材３６で貫通孔１２Ａを覆い、透過ガス集合管１２に積層体１４を図中矢印Ｒ方向に巻き付けた状態で、酸性ガス分離膜３２と透過ガス流路用部材３６を接着するとともに封止している。一方で、封止部３４は、透過ガス集合管１２に積層体１４を巻き付ける前から酸性ガス分離膜３２と透過ガス流路用部材３６を接着するとともに封止している。
【００５９】
封止部３４と封止部４０は共に、酸性ガス分離膜３２と透過ガス流路用部材３６の両側端部を透過ガス集合管１２の周方向に沿って封止する周方向封止部３４Ａ，４０Ａと、酸性ガス分離膜３２と透過ガス流路用部材３６の上記周方向の端部を封止する軸方向封止部３４Ｂ，４０Ｂとを有している。
【００６０】
周方向封止部３４Ａと軸方向封止部３４Ｂは繋がっており、封止部３４全体として巻き始めの酸性ガス分離膜３２と透過ガス流路用部材３６の間の周方向端部が開口したいわゆるエンベロープ状となっている。そして、周方向封止部３４Ａと軸方向封止部３４Ｂとの間には、酸性ガス分離膜３２を透過した酸性ガス２２が貫通孔１２Ａまで流れる流路Ｐ１が形成される。同様に、周方向封止部４０Ａと軸方向封止部４０Ｂは繋がっており、封止部４０全体として巻き始めの酸性ガス分離膜３２と透過ガス流路用部材３６の間の周方向端部が開口したエンベロープ状となっている。そして、周方向封止部４０Ａと軸方向封止部４０Ｂとの間には、酸性ガス分離膜３２を透過した酸性ガス２２が貫通孔１２Ａまで流れる流路Ｐ２が形成される。
【００６１】
酸性ガス分離膜３２においては、膜中に含まれた水分が多孔質支持体３２Ｂに滲み出て多孔質支持体３２Ｂの濡れ性を高めたりその表面張力で樹脂を引き込んだりすることによって、封止部３４と封止部４０の樹脂が透過ガス流路用部材３６を介して多孔質支持体３２Ｂの孔に染み込み易いため、周方向封止部３４Ａ，４０Ａを注封法で形成しなくとも、通常の塗布法で封止部３４と封止部４０の接着力が強固となり、結果としてガスリークを抑制することができる。
【００６２】
酸性ガス分離用モジュール１０において、封止部３４，４０の樹脂は、運転により封止性が低下しないものであれば特に制限されないが、高温で水蒸気を含有する被分離ガス２０を供給することを想定すると、耐湿熱性を有することが好ましい。好ましい樹脂としては、例えば、エポキシ樹脂、塩化ビニル共重合体、塩化ビニル−酢酸ビニル共重合体、塩化ビニル−塩化ビニリデン共重合体、塩化ビニル−アクリロニトリル共重合体、ブタジエン−アクリロニトリル共重合体、ポリアミド樹脂、ポリビニルブチラール、ポリエステル、セルロース誘導体（ニトロセルロース等）、スチレン−ブタジエン共重合体、各種の合成ゴム系樹脂、フェノール樹脂、尿素樹脂、メラミン樹脂、フェノキシ樹脂、シリコン樹脂、尿素ホルムアミド樹脂等が挙げられる。
以下、酸性ガス分離用モジュール１０の各構成の詳細について説明する。
【００６３】
＜酸性ガス分離層＞
酸性ガス分離層３２Ａは、吸水性ポリマー、酸性ガスキャリアおよび水を含んで構成される促進輸送層である。高温で水蒸気を含有する被分離ガス２０を流すことを想定すると、酸性ガス分離層は耐熱湿性を有することが好ましい。
【００６４】
（吸水性ポリマー）
吸水性ポリマーはバインダーとして機能するものであり、酸性ガス分離層に使用するときに水を保持して酸性ガスキャリアによる酸性ガスの分離機能を発揮させる。吸水性ポリマーは、水に溶けて塗布液を形成することができるとともに、酸性ガス分離層が高い吸水性（保湿性）を有する観点から、吸水性が高いものが好ましく、吸水性ポリマー自体の質量に対して、５倍以上１０００倍以下の質量の水を吸収するものであるものが好ましい。
【００６５】
吸水性ポリマーとしては、吸水性、製膜性、強度などの観点から、例えば、ポリビニルアルコール−ポリアクリル酸塩、およびポリビニルアルコール−ポリアクリル酸（ＰＶＡＰＡＡ）共重合体、ポリビニルアルコール、ポリアクリル酸、ポリアクリル酸塩、ポリビニルブチラール、ポリ−Ｎ−ビニルピロリドン、ポリ−Ｎ−ニルアセトアミド、ポリアクリルアミドが好適であり、特にＰＶＡ−ＰＡＡ共重合体が好ましい。ＰＶＡ−ＰＡＡ共重合体は、吸水能が高い上に、高吸水時においてもハイドロゲルの強度が大きい。ＰＶＡＰＡＡ共重合体におけるポリアクリル酸塩の含有率は、例えば５モル％以上９５モル％以下が好ましく、好ましくは３０モル％以上７０モル％以下がさらに好ましい。ポリアクリル酸塩としては、ナトリウム塩、カリウム塩等のアルカリ金属塩の他、アンモニウム塩や有機アンモニウム塩等が挙げられる。
市販されているＰＶＡ−ＰＡＡ共重合体として、例えば、クラストマー−ＡＰ２０（商品名：クラレ社製）が挙げられる。
また、ＰＶＡ−ＰＡＡ共重合体は、被分離ガス２０が１００℃以上の高温であって水蒸気を含有するような被分離ガスである場合でも加水分解体制耐性のあるため好適である。
【００６６】
（酸性ガスキャリア）
酸性ガス分離層３２Ａに含まれ酸性ガスキャリアは、酸性ガスと親和性、及び可逆的反応性を有し、かつ水溶性を示すものであればよく、公知のものを用いることができる。ここで、酸性ガスとしては、二酸化炭素、硫化水素、硫化カルボニル、硫黄酸化物（ＳＯx）、および窒素酸化物（ＮＯx）、塩化水素等のハロゲン化水素が挙げられる。酸性ガスキャリアとしては、例えば、アルカリ金属炭酸塩、アルカリ金属重炭酸塩、アルカリ金属水酸化物、アミン、Ｆｅ（ＩＩ）錯体やＣｕ（Ｉ）錯体、硝酸銀等が挙げられ、分離対象に応じて適宜好適なキャリアを選択することが好ましい。
【００６７】
アルカリ金属炭酸塩としては、例えば、炭酸リチウム、炭酸ナトリウム、炭酸カリウム、炭酸ルビジウム、炭酸セシウムが好ましく挙げられる。
アルカリ金属重炭酸塩としては、例えば、炭酸水素リチウム、炭酸水素ナトリウム、炭酸水素カリウム、炭酸水素ルビジウム、炭酸水素セシウムが好ましく挙げられる。
アルカリ金属水酸化物としては、例えば、水酸化セシウム、水酸化ルビジウムなどが好ましく挙げられる。
これらの中でもアルカリ金属炭酸塩が好ましく、セシウムまたはルビジウムを含む化合物が好ましい。また、酸性ガスキャリアは２種以上を混合して使用してもよい。例えば、炭酸セシウムと炭酸カリウムとを混合したものを好適に挙げることができる。
【００６８】
酸性ガス分離層３２Ａ中の酸性ガスキャリアの含有量としては、吸水性ポリマーの量との比率、酸性ガスキャリアの種類にもよるが、酸性ガスキャリアとしての機能が発揮され、かつ使用環境下における酸性ガス分離層としての安定性に優れるという点から０．１質量％以上１０００質量％以下であることが好ましく、さらに１０質量％以上８００質量％以下であることがより好ましく、さらに１００質量％以上６００質量％以下であることが特に好ましい。
【００６９】
酸性ガス分離層３２Ａは分離特性に悪影響を及ぼさない範囲で、吸水性ポリマー、酸性ガスキャリアおよび水以外の、他の成分（添加剤）を含んでいてもよい。任意に用いうる成分としては、例えば、吸水性ポリマーおよび酸性ガスキャリアを含む酸性ガス分離層形成用水溶液（塗布液）を多孔質支持体上に塗布し、乾燥する過程において、塗布液膜を冷却してゲル化させる、いわゆるセット性を制御するゲル化剤、上記塗布液を塗布装置で塗布する際の塗布時の粘度を調製する粘度調整剤、酸性ガス分離層の膜強度向上のための架橋剤、酸性ガス吸収促進剤、その他、界面活性剤、触媒、補助溶剤、膜強度調整剤、さらには、形成された酸性ガス分離層の欠陥の有無の検査を容易とするための検出剤などが挙げられる。
【００７０】
酸性ガス分離層３２Ａの平均厚さは、酸性ガス分離層として性能に優れたものが得られるという点から、５μｍ以上５０μｍ以下が好ましく、１０μｍ以上４０μｍ以下がより好ましくは、１５μｍ以上３０μｍ以下が特に好ましい。
【００７１】
＜多孔質支持体＞
多孔質支持体３２Ｂは平均孔径０．５μｍ以下の多孔を有する支持体である。ここで、平均孔径はバブルポイント法により計測、算出した値を意味する。詳細には、測定装置として、ＰＭＩ社製パームポロメーターを使用し（ＪＩＳ Ｋ ３８３２に準拠）、３ｃｍ四方に切り出した多孔質支持体を、界面活性剤液（ガルウィック液）に浸漬し、取り出して余分な界面活性剤液を軽くふき取った後、２枚の金属メッシュで挟み、装置の測定セルにセットし、室温（２５℃）にて徐々に空気で加圧し、バブルポイントを測定し、算出した値である。多孔質支持体３２Ｂは厚すぎるとガス透過性が低下し、薄すぎると強度に難がある。このため支持体の厚さは３０μｍ以上５００μｍ以下が好ましく、さらには５０μｍ以上４５０μｍ以下がより好ましく、さらには５０μｍ以上４００μｍ以下が好ましい。
【００７２】
多孔質支持体３２Ｂの材質としては、何ら限定されるものではないが、紙、上質紙、コート紙、キャストコート紙、合成紙、セルロース、ポリエステル、ポリオレフィン、ポリアミド、ポリイミド、ポリスルホン、アラミド、ポリカーボネートなどの樹脂材料、金属、ガラス、セラミックスなどの無機材料等が挙げられる。樹脂材料としては、ポリエチレン、ポリスチレン、ポリエチレンテレフタレート、ポリテトラフルオロエチレン（ＰＴＦＥ）、ポリエーテルスルホン（ＰＥＳ）、ポリフェニレンサルファイド（ＰＰＳ）、ポリスルホン（ＰＳＦ）、ポリプロピレン（ＰＰ）、ポリイミド、ポリエーテルイミド、ポリエーテルエーテルケトンおよびポリフッ化ビニリデン等が好適なものとして挙げられる。
【００７３】
また、耐熱湿性の観点から好ましい材質としては、セラミック、ガラス、金属などの無機材料、１００℃以上の耐熱性を有した有機樹脂材料などが挙げられ、高分子量ポリエステル、ポリオレフィン、耐熱性ポリアミド、ポリイミド、ポリスルホン、アラミド、ポリカーボネート、金属、ガラス、セラミックスなどが好適に使用できる。より具体的には、セラミックス、ポリテトラフルオロエチレン、ポリフッ化ビニリデン、ポリエーテルスルホン、ポリフェニレンサルファイド、ポリスルホン、ポリイミド、ポリプロピレン、ポリエーテルイミド、およびポリエーテルエーテルケトンからなる群より選ばれる少なくとも１種の材料を含んで構成されることが好ましい。
【００７４】
＜透過ガス流路用部材＞
透過ガス流路用部材３６はスペーサーとしての機能を有し、また透過した酸性ガスを透過ガス流路用部材よりも内側に流す機能を有し、また、樹脂を浸透させる機能を有するようにネット状の部材が好ましい。透過ガス流路用部材３６の材質は、多孔質支持体と同様のものを用いることができる。また、高温で水蒸気を含有する被分離ガス２０を流すことを想定すると、透過ガス流路用部材３６も耐熱湿性を有することが好ましい。
【００７５】
透過ガス流路用部材３６の具体的素材としては、エポキシ含浸ポリエステルなどポリエステル系、ポリプロピレンなどポリオレフィン系、ポリテトラフルオロエチレンなどフッ素系がより好ましい。
透過ガス流路用部材３６の厚みは特に限定されないが、１００μｍ以上１０００μｍ以下が好ましく、より好ましくは１５０μｍ以上９５０μｍ以下、さらに好ましくは２００μｍ以上９００μｍ以下である。
【００７６】
透過ガス流路用部材３６は、酸性ガス分離層３２を透過した酸性ガスの流路となるため、抵抗が少ないことが好ましく、具体的には、空隙率が高く、圧をかけたときの変形が少なく、かつ、圧損が少ないことが望ましい。空隙率に関しては、３０％以上９５％以下が好ましく、３５％以上９２．５％以下がより好ましく、さらには４０％以上９０％以下が好ましい。なお、空隙率の測定は、次のように行うことができる。まず、透過ガス流路用部材の空隙部に超音波を利用するなどして十分に水を染み込ませ、表面の余分な水分を取った後、単位面積あたりの質量を測定する。この質量を乾燥質量から差し引いた値が、透過ガス流路用部材の空隙に入った水の容積であり、水の密度で換算し、空隙量、ひいては空隙率を測定することができる。このとき、十分に水が染み込んでいない場合は、アルコール系などの表面張力の低い溶剤を用いても測定が可能である。
【００７７】
圧をかけたときの変形は、引張試験を行ったときの伸度により近似でき、１０Ｎ／１０ｍｍ幅の荷重をかけたときの伸度が５％以内であることが好ましく、４％以内であることがより好ましい。
また、圧損に関しては、一定の流量で流した圧縮空気の流量損失に近似でき、１５ｃｍ角の透過ガス流路用部材３６に室温で１５Ｌ／ｍｉｎ流した際に、７．５Ｌ／ｍｉｎ以内の損失であることが好ましく、７Ｌ／ｍｉｎ以内の損失であることがより好ましい。
【００７８】
＜供給ガス流路用部材＞
供給ガス流路用部材３０は酸性ガスを含む被分離ガス２０が供給される部材であり、スペーサーとしての機能を有し、かつ被分離ガス２０に乱流を生じさせることが好ましいことからネット状の部材が好ましく用いられる。ネットの形状によりガスの流路が変わることから、ネットの単位格子の形状は目的に応じて、例えば、菱形、平行四辺形などの形状から選択して用いられる。供給ガス流路用部材３０の材質は多孔質支持体と同様のものを用いることができる。また、高温で水蒸気を含有する被分離ガス２０を流すことを想定すると、供給ガス流路用部材３０もまた耐熱湿性を有することが好ましい。
【００７９】
供給ガス流路用部材３０の厚みは特に限定されないが、１００μｍ以上１０００μｍ以下が好ましく、より好ましくは１５０μｍ以上９５０μｍ以下、さらに好ましくは２００μｍ以上９００μｍ以下である。
【００８０】
以上、本発明を特定の実施形態について詳細に説明したが、本発明はかかる実施形態に
限定されるものではなく、本発明の範囲内にて他の種々の実施形態が可能であることは当
業者にとって明らかである。
【００８１】
また、実際のガス分離は、分離膜モジュールユニットを複数直列に接続してなるガス分離装置として用いることがある。その場合、上記に述べた本発明のガス分離膜モジュールユニットの運転方法は、ガス分離装置の運転方法にも適用することができる。すなわち、ガス分離装置を上記ガス分離膜モジュールユニットとみなし、ガス分離装置内に直列に接続されてなるガス分離膜モジュールユニットを上記ガス分離膜モジュールとみなすことにより、耐久性の優れたガス分離装置の運転ができる。
【実施例１】
【００８２】
以下、本発明について実施例に基づきさらに詳細に説明する。
（実施例１）
＜塗布組成物の調液＞
クラストマーＡＰ-２０（クラレ社製）２．４質量％、２５％グルタルアルデヒド水溶液（Ｗａｋｏ社製）０．０１質量％を含む水溶液に、１Ｍ塩酸をｐＨ１になるまで添加し、架橋後、４０％炭酸セシウム（稀産金属社製）水溶液を炭酸セシウム濃度が３．６６質量％になるように添加した。次いで、４０％炭酸カリウム（Ｗａｋｏ社製）水溶液を炭酸カリウム濃度が０．６１質量％になるように添加した。さらに、ブロッキング抑止剤として、１％ラピゾールＡ−９０（日油社製）０．００３質量％になるように添加し、昇温後、別に調液しておいた寒天水溶液を加え、塗布組成物とした。
【００８３】
上記で調液した塗布組成物を、裏面にポリプロピレン不織布補助支持体が熱ラミネートされたＰＴＦＥ多孔質膜（厚み３０μｍ）に塗布した後乾燥させ、多孔質支持体上に酸性ガス分離膜を備えてなる構造体を得た。この構造体を、支持体側を外側に向けて２つ折りにし、供給ガス流路用部材としてポリプロピレンのネット（線径５０μｍ、目開き５００μｍ）を挟み、更に、多孔質支持体側にエンベロープ状になるようにヘンケル製Hysol E-90FLを塗り、透過側流路材としてポリエステルのトリコット編物（厚み３００μｍ）を重ねた。これを２０セット準備し、５０ｍｍφの透過ガス集合管の周りに２００ｍｍφになるように巻きつけて図２に示すようなスパイラル型モジュールを作製した。
【００８４】
作製したモジュールを密閉容器内で５本直列につなぎ、供給ガスとしてＣＯ２／Ｈ２＝１０／９０（体積比）の割合で混合された混合ガスを用い、これを飽和水蒸気下で、圧力２００ｋＰａ、温度１３０℃、５００Ｌ／ｍｉｎで膜に供給し続け、供給開始１時間後（初期）と、２００時間経過後の透過側ガスの流量とガス組成をガスクロマトグラフにより測定し、ＣＯ２／Ｈ２選択性（分離係数）を算出した。２００時間経過後にガス供給を止め、容器内の供給側先頭のモジュールを濃縮側最後尾に入れ換え、ガス供給を再開させ、入れ換え直後及び更に２００時間経過後のガス流量とＣＯ２／Ｈ２選択性を算出した。ＣＯ２／Ｈ２選択性を示す分離係数αは、定常状態（標準温度・標準気圧：ＳＴＰ）における各成分の透過係数Ｑ（ｍ３／ｍ２ｓ Ｐａ）比であるので、透過側ガスの流量と組成比より算出した。
α＝Ｑ（ＣＯ２）／Ｑ（Ｈ２）
【００８５】
（実施例２）
２００時間経過後にガス供給を止め、容器内のガス排出側（供給側最後尾）のモジュールを供給側先頭に入れ換えた以外は実施例１と同様にして、ガス供給を再開後のＣＯ２／Ｈ２選択性を算出した。
【００８６】
（比較例）
２００時間経過後のモジュールの入れ換えを実施しなかった以外は実施例１と同様にして、ガス流量とＣＯ２／Ｈ２選択性を算出した。
【００８７】
（評価）
各実施例及び比較例の評価結果を表１に記載した。表１に示されるように、実施例１、実施例２のいずれの場合においても、モジュールの入れ換えにより、ＣＯ２／Ｈ２選択性が向上し、その後の分離性能も良好であることが確認された。
【００８８】
【表１】
2014161744.tif 000003
【符号の説明】
【００８９】
１  ガス分離膜モジュールユニット
３２  酸性ガス分離膜
３２Ａ  酸性ガス分離層
３２Ｂ  多孔質支持体
３４，４０ 封止部
３６  透過ガス流路用部材
３０  供給ガス流路用部材
１０（１０ａ〜１０ｅ）  ガス分離膜モジュール
１２  透過ガス集合管
１２Ａ  貫通孔
１４  積層体
２０  被分離ガス
２２  透過ガス（特定成分）
２６  排出口
３４Ｂ，４０Ｂ  軸方向封止部
３４Ａ，４０Ａ  周方向封止部
５０  固定部材
【図１Ａ】
2014161744.tif 000004
【図１Ｂ】
2014161744.tif 000005
【図１Ｃ】
2014161744.tif 000006
【図２Ａ】
2014161744.tif 000007
【図２Ｂ】
2014161744.tif 000008
【図２Ｃ】
2014161744.tif 000009
【図３】
2014161744.tif 000010
【図４】
2014161744.tif 000011
【図５】
2014161744.tif 000012